(57)【要約】【課題】細菌等の有害微生物の低減効果が高く、ユーザーに不快感を与えることなく冊子体を衛生的に取り扱うことが可能となるブックカバーを提供する。【解決手段】冊子体の外側に装着されるブックカバーであって、シート状の基材と、基材の一方の表面に配置された銅金属および／または銅合金からなる金属層と、を有するブックカバーを提供する。このブックカバーは本や雑誌などの冊子体に装着され、細菌等の有害微生物を低減させる効果（抗微生物性）が発揮される。【選択図】図２
0003166117.tif 000002
【実用新案登録請求の範囲】
【請求項１】
冊子体の外側に装着されるブックカバーであって、
シート状の基材と、
前記基材の一方の表面に配置された銅金属および／または銅合金からなる金属層と、を有するブックカバー。
【請求項２】
前記基材が、紙、織布、不織布、樹脂フィルム、天然皮革、又は合成皮革からなる請求項１に記載のブックカバー。
【請求項３】
前記金属層の厚みが１〜２００ｎｍである請求項１又は２に記載のブックカバー。
【請求項４】
前記銅合金は銅−錫合金である請求項１〜３のいずれか一項に記載のブックカバー。
【考案の詳細な説明】
【技術分野】
【０００１】
本考案は、抗微生物性を有する、冊子体の外側に装着して用いられるブックカバーに関する。
【背景技術】
【０００２】
従来、本や雑誌等の冊子体の表面の汚染もしくは傷付き防止のため、または冊子体の装飾性向上のためにブックカバーがよく用いられている。一般的なブックカバーの素材には、紙（合成紙を含む）、織布、不織布、樹脂フィルム、皮革等が用いられている。なかでも、紙、不織布、および樹脂フィルム等は安価であるとともに、印刷すること等により極めて容易に装飾性を高めることができるため、ブックカバーの素材として最も広く用いられている。
【０００３】
なお、病院、美容室等の待合室や、書店の店頭等に配置される冊子体は、不特定多数の者が利用する。このため、そのような冊子体に用いられるブックカバーについては、高い抗微生物性を有するものが望まれている。抗菌性を有するブックカバーとしては、例えば、プラスチックフィルムの表面に微細凹部を形成し、この微細凹部内に微粒子状の抗菌性物質（銀イオン等を含む物質をゼオライト等の無機物質に担持させたもの）をバインダーで定着させたものが知られている（例えば、特許文献１を参照）。しかしながら、このブックカバーの抗菌・抗微生物活性は、必ずしも満足できるものではなかった。
【０００４】
ところで、銅等の抗菌性金属が、有機系の抗菌剤と比べてより広範囲の有害微生物に効果を発揮し、かつ人体への毒性が低いことが着目されている。そのため、例えば銅の薄膜を、紙やフィルム等の可撓性基材に設けた抗微生物性フィルム等が提案されている（特許文献２〜８および非特許文献１を参照）。しかしながら、その効果の厳密な評価、ならびにより効果の高い構成および手段については詳細には検討されてこなかった。
【先行技術文献】
【特許文献】
【０００５】
【特許文献１】特開２０００−２１８９６０号公報
【特許文献２】特開平１１−１７９８７０号公報
【特許文献３】特開２００４−１８３０３０号公報
【特許文献４】特開昭６１−１８２９４３号公報
【特許文献５】特許第２９４７９３４号公報
【特許文献６】特表平９−５０５１１２号公報
【特許文献７】特表平８−５００３９２号公報
【特許文献８】特開２００６−１５２３５３号公報
【非特許文献】
【０００６】
【非特許文献１】富山県工業技術センター平成９年度研究報告  ｐ．ＩＩ−７３
【考案の概要】
【考案が解決しようとする課題】
【０００７】
本考案は、このような従来技術の有する問題点に鑑みてなされたものであり、その課題とするところは、細菌等の有害微生物の低減効果が高く、ユーザーに不快感を与えることなく冊子体を衛生的に取り扱うことが可能となるブックカバーを提供することにある。
【課題を解決するための手段】
【０００８】
本考案者らは、ブックカバーの衛生性について鋭意研究した結果、各種の材料からなるシート状の基材の表面に、銅金属および／または銅合金からなる金属層を設けることにより、極めて有用なブックカバーが得られることを見出し、本考案を完成するに至った。
【０００９】
即ち、本考案は以下に示すブックカバーに関する。
【００１０】
［１］冊子体の外側に装着されるブックカバーであって、シート状の基材と、前記基材の一方の表面に配置された銅金属および／または銅合金からなる金属層と、を有するブックカバー。
［２］前記基材が、紙、織布、不織布、樹脂フィルム、天然皮革、又は合成皮革からなる前記［１］に記載のブックカバー。
［３］前記金属層の厚みが１〜２００ｎｍである前記［１］又は［２］に記載のブックカバー。
［４］前記銅合金は銅−錫合金である前記［１］〜［３］のいずれかに記載のブックカバー。
【考案の効果】
【００１１】
本考案のブックカバーは、細菌等の有害微生物の低減効果が高いものである。そして、本考案のブックカバーは、本や雑誌等の冊子体の外側に装着することで、ユーザーに不快感を与えることなく、冊子体を衛生的に取り扱うことが可能となる。
【図面の簡単な説明】
【００１２】
【図１】本考案のブックカバーの層構成の一例を模式的に示す断面図である。
【図２】本考案のブックカバーの一実施形態を模式的に示す斜視図である。
【図３】銅と錫の蒸気圧を示すグラフである。
【考案を実施するための形態】
【００１３】
１．ブックカバーについて
図１は、本考案のブックカバーの層構成の一例を模式的に示す断面図である。図１に示すように、本考案に係るブックカバー１０は、シート状の基材２と、基材２の一方の表面に配置された金属層４とを有する。そして、金属層４は、銅金属および／または銅合金からなる層である。
【００１４】
基材を構成する材料は特に限定されないが、従来のブックカバーを構成する一般的な材料を用いることができる。基材を構成する材料の具体例としては、紙、織布、不織布、樹脂フィルム、天然皮革、および合成皮革を挙げることができる。なお、紙には、木材パルプ等からなる紙と、樹脂材料からなる合成紙とが概念的に包含される。
【００１５】
樹脂フィルムを構成する樹脂としては熱可塑性樹脂が好ましい。熱可塑性樹脂の例には、ポリエチレンテレフタレート、ポリエチレンナフタレートなどのポリエステル；ポリエチレンやポリプロピレンなどのポリオレフィン；およびポリイミドなどが含まれる。なお、熱可塑性樹脂は透明性を有するものであってもよい。また、樹脂フィルムは一軸または二軸の延伸フィルムであってもよい。
【００１６】
シート状の基材２の厚さＴ２は、保護対象とする冊子体のサイズ等にもよるが、５０〜２００μｍであることが好ましい（図１参照）。基材が過剰に厚いとブックカバーが重くなり過ぎてしまう。一方、基材が過剰に薄いと機械的強度が低下してしまい、冊子体を保護する機能が損なわれる傾向にある。
【００１７】
基材の片面もしくは両面には、装飾性を高めるため、または情報を付与するために印刷が施されていてもよい。なお、金属層が配置される側の面に印刷する場合、印刷された情報等を視認可能とすべく、配置される金属層を半透明にすることが好ましい。
【００１８】
銅金属および／または銅合金からなる金属層は、基材に抗微生物性を付与する機能を有する。従来から、銅金属、銅に錫を配合した青銅、銅にアルミニウムを配合したアルミニウム青銅などの銅合金が、抗微生物性を有することが知られている。このため、銅金属および／または銅合金からなる金属層を基材の一方の表面に配置（積層）することで基材に抗微生物性を付与し、抗微生物性を有するブックカバーとすることができる。なお、金属層の表面には、装飾性を高めるため、または情報を付与するために印刷が施されていてもよい。
【００１９】
金属層には、冊子体を利用する不特定多数の者の手に触れることとなる。このため、金属層は、基材の一方の面の全域にわたって配置（積層）されていることが好ましい。即ち、金属層は基材の一方の面を完全に被覆していることが好ましい。これにより、より高度な抗微生物性を得ることができる。
【００２０】
金属層４の厚さＴ１は特に制限されないが、要求される抗微生物性が維持できる厚さであればよい（図１参照）。具体的には、金属層４の厚さＴ１は１〜２００ｎｍであることが好ましく、５〜１００ｎｍであることがさらに好ましい。なお、金属層を半透明にする場合には、金属層４の厚さＴ１は５０ｎｍ以下であることが好ましく、３０ｎｍ以下であることがさらに好ましい。また、金属層４の厚さＴ１は１０ｎｍ以上であることが好ましい。基材の全面を被覆して一定の抗微生物性を得るためである。
【００２１】
基材が、織布や不織布等の多数の微細孔を有する材料によって基材が形成されている場合には、銅金属及び／または銅合金の付着量（基材の単位面積当たりの付着量）は０．５ｍｇ／ｍｍ２以下であることが好ましい。また、金属層を半透明にする場合には、銅金属及び／または銅合金の付着量は０．２５ｍｇ／ｍｍ２以下であることが好ましく、０．１５ｍｇ／ｍｍ２以下であることがさらに好ましい。また、銅金属及び／または銅合金の付着量は０．０５ｍｇ／ｍｍ２以上であることが好ましい。基材の全面を被覆して一定の抗微生物性を得るためである。
【００２２】
金属層を構成する好ましい銅合金は、銅−錫合金であり；より好ましくは銅を６０原子％を超えて９０原子％以下含み、錫を１０原子％以上４０原子％未満含有する銅−錫合金であり；さらに好ましくは銅を６３原子％以上含み、錫を３７原子％以下含み；特に好ましくは錫を１５原子％以上含み、かつ残部が実質的に銅原子である銅−錫合金である。銅−錫合金の錫の含有量が１０原子％以下であると、水や塩水、体液などとの接触により腐食または変色して外観変化が生じる場合がある。さらに、銅の含有量が高いほど、抗微生物性能が向上する。
【００２３】
銅−錫合金には、前述の銅と錫の含有量をそれぞれ満たす限りにおいて、他の元素が含まれていてもよい。それにより、経済性、各種液体との親和性、基材との親和性、金属薄膜の色調などが調整されうる。例えば、銅−錫合金には、溶融状態での蒸気圧が銅に近いアルミニウム、ゲルマニウム、ベリリウム、ニッケル、シリコンなどが含有されていてもよい。また、耐食性を損なわない範囲で亜鉛、銀、ニッケルなどの抗微生物性を有する他の金属が含有されていてもよい。
【００２４】
従来から、バルク金属材料分野において、銅に錫を加えて合金化し、耐食性を向上させることは広く行われてきた。ところが、青銅として古代より利用されている銅−錫合金における錫含有量の上限は、現在でも約１０原子％である。錫含有量が１０原子％を超える銅−錫合金は、脆性が増すため、鋳物として使われることはあるが、後に塑性加工を施されるような板材や棒材等には通常用いられない。
【００２５】
本考案のブックカバーに用いられる銅−錫合金は、基材の表面に積層して配置されるので、錫の含有量が１０原子％を超える銅−錫合金であっても、十分な加工性や使用時の耐久性を有する。
【００２６】
２．ブックカバーの製造方法について
本考案のブックカバーは、シート状の基材の一方の表面に銅金属および／または銅合金からなる金属層を成膜することで製造することができる。
【００２７】
基材の一方の表面に銅金属からなる層を成膜する場合に、一般的には、成膜しようとする層の厚さが比較的薄い場合には、層厚制御性と基材への付着力に優れたスパッタリング法か、あるいは層厚制御性や基材への付着力は劣るものの生産性に優れる蒸着法が用いられる。
【００２８】
銅金属により基材の一方の表面に金属層を形成する場合、この金属層は真空蒸着法により成膜されたものであることが好ましい。金属蒸発源を加熱溶融させて行う真空蒸着法（以下、「蒸着法」と記す）により形成された膜（以下、「蒸着膜」と記す）を金属層とすることで、他の製造方法で成膜した膜を金属層とするよりも、本考案のブックカバーに高い抗菌力を付与することができる。蒸着膜が、他の方法で形成された金属薄膜よりも高い抗菌力を示す理由は定かではないが、例えば以下の通りである。蒸着膜は、スパッタリング法やめっき法で形成された金属膜と比較して膜密度が低いため、水分や空気中の酸素による金属の酸化反応がより迅速に起こると考えられる。この高い酸化反応速度が、細菌を死滅させる活性物質である活性酸素や金属イオンの生成を加速して、より大きな殺菌力が得られていると考えられる。
【００２９】
蒸着法において金属蒸発源を加熱溶融させる方法の例には、成膜速度の制御性が良好なことから電子ビームを照射して加熱を行う方法（いわゆるＥＢ蒸着）、通電加熱、誘導加熱など一般に利用されている全ての加熱方法を利用できる。これらの加熱方法で金属蒸発源を加熱して溶融、さらに蒸発させる蒸着方法を採用することにより、他の金属薄膜形成方法、例えばスパッタリング法、電解析出（めっき）法を用いるのに比べてより高い有害微生物低減効果を得ることができる。
【００３０】
一方、銅合金により基材の一方の表面に金属層を形成する場合には、金属層の形成方法は基本的に限定されない。物理的成膜法として、真空蒸着法、イオンプレーティング法、スパッタリング法、レーザー蒸着法、アーク蒸着法、溶射法、溶融めっき法などがあり；化学的成膜法として、電解めっき法、無電解めっき法、プラズマＣＶＤ法、熱ＣＶＤ法などを用いることができる。
【００３１】
これらの薄膜形成方法の中でも、真空蒸着法、イオンプレーティング法、および電解めっき法が最も生産性に優れた方法として知られている。これら３種類の成膜方法は、一般的に、いずれも合金薄膜の製造に適用するのが困難といわれている。真空蒸着法、イオンプレーティング法で合金薄膜を形成する場合、合金の各構成元素の蒸発速度が一定の比率になるように調整する必要があるが、一般に特定の温度における金属の蒸気圧は元素によって大きく異なるため、蒸発速度も大きく異なるためである。
【００３２】
つまり、合金蒸発源を加熱溶融させると、蒸気圧の高い元素（Ａ元素）だけが先に蒸発し、Ａ元素がほぼ蒸発しきって蒸発源の中にＡ元素がほとんど残らない状況になった後に、蒸気圧の低い元素（Ｂ元素）の蒸発速度が徐々に高まって、最後にはＢ元素だけが蒸発する。このような方法では、一定範囲の組成に制御された合金を得ることができない。特許文献８に記載されたように、加熱により合金化を図ることも知られているが、高温を必要とするため基材の選択の自由度の観点から必ずしも好ましくない。そのため、通常は２つ以上の蒸発源を独立して用意し、それぞれの蒸発源に合金の構成元素を１種類ずつ入れて独立に加熱温度を制御して、合金構成元素同士の蒸発速度比を制御する。当然ながら、このような制御方式は、製造装置の価格上昇を引き起こす。
【００３３】
ところが、図３に示すように、銅と錫は、１０５０℃から１５００℃の広い範囲で非常に近い蒸気圧を有する。そのため、単一の銅−錫合金の蒸発源を用いても、銅と錫の合金蒸着膜を得ることができる。単一の銅−錫合金の蒸発源を用いれば、コストの低減が実現されるので、有利である。
【００３４】
ただし、蒸発源の組成と蒸着膜の組成は必ずしも一致せず、双方の金属の蒸気圧以外にも溶融状態での比重など複数の因子が関係して蒸着膜の組成が決まるので、成膜した薄膜の金属組成を予見することは困難である。
【００３５】
本考案者らの詳細な検討の結果、銅と錫の合金系では、錫が原子数比率で１５パーセント以上の場合には、蒸発源の組成と蒸着膜の組成が近似することがわかった。また、一般には合金蒸発源を用いて蒸着を連続的に行うと、合金のうちの一部の成分元素のみが先に多く蒸発することで、残った蒸発源の組成が元の組成からずれていくことにより、徐々に蒸着膜の組成もずれていくことが知られている。その組成のずれの大きさも、蒸着膜中の錫の原子数比率が１５パーセント以上の場合には比較的小さくできることも、本考案者らは見出した。例えば合金蒸着源の組成が錫の原子数比率２４パーセント〜３３パーセントの場合に、蒸着を開始した時点での蒸着膜組成と、蒸発源を約３分の２消費した時点での蒸着膜組成とが、いずれも本考案の抗微生物性金属の組成範囲に収まっている。そのため、蒸着工程の進行中に何れかの成分金属を追加するなどの特段の追加的措置を実施しなくても、効率よく抗微生物性金属薄膜を形成することができる。
【００３６】
３．ブックカバーの使用態様について
本考案のブックカバーは、冊子体の外側に装着された状態で使用される。本考案のブックカバーが装着される冊子体の例には、本、雑誌、小冊子、ノート、メモ帳などが含まれる。いずれの冊子体の場合も、抗微生物性（抗菌性）が求められることが多い。
【００３７】
図２は、本考案のブックカバーの一実施形態を模式的に示す斜視図である。本実施形態のブックカバー１０は、シート状の基材２と、基材２の表面に配置された金属層４とを有する。このブックカバー１０を使用するには、金属層４を外表面１４とし、内表面１２側を冊子体（図示せず）の外側に接するように装着する。なお、ブックカバー１０は、冊子体の表紙と裏表紙のそれぞれの端部に対応する箇所（折り返し部６）で折り返され、袖部８が形成されてもよい。このようにブックカバー１０を冊子体に装着することで、冊子体の利用者が通常触れる箇所が金属層４となるので、ブックカバー１０の抗微生物性が有効に発揮される。
【産業上の利用可能性】
【００３８】
本考案のブックカバーを用いれば、不特定多数の者が利用する本や雑誌等の冊子体を、ユーザーに不快感を与えることなく衛生的に保つことができる。
【符号の説明】
【００３９】
２  基材
４  金属層
６  折り返し部
８  袖部
１０  ブックカバー
１２  内表面
１４  外表面
【図１】
0003166117.tif 000003
【図２】
0003166117.tif 000004
【図３】
0003166117.tif 000005